ГЕЛЕВАЯ ЧАСТИЦА ГИДРОКСИДА АЛЮМИНИЯ И СПОСОБ ДЛЯ ИЗГОТОВЛЕНИЯ ТАКОВЫХ

1. Гелевая частица гидроксида алюминия, имеющая содержание Fe в 1-10 ч.н.м.
2. Гелевая частица гидроксида алюминия по п.1, которая (1) содержит оксид натрия не более, чем 0,1 масс.%, и (2) имеет расход 0,1 моль/л хлороводородной кислоты не менее, чем в 250 мл, при определении по способу определения антацидной силы, приведенному в 15-м издании японской фармакопеи.
3. Способ изготовления гелевой частицы гидроксида алюминия, включающий стадии:
(1) добавления хелатирующего агента к водному раствору растворимой соли алюминия для образования комплекса;
3
2
3
(2) взаимодействия водного раствора карбоната щелочного металла или аммония с водным раствором растворимой соли алюминия, содержащим полученный комплекс в мольном соотношении (СО/AlO) карбонат-иона, содержащегося в карбонате, к оксиду алюминия, содержащегося в растворимой соли алюминия, в 3,0-4,5 при температуре 10-40°С;
(3) проведения разделения твердой и жидкой фаз полученного продукта реакции для получения корки;
(4) взаимодействие полученной корки с водным раствором по меньшей мере одного ионообменного агента, выбранного из группы, состоящей из неорганической кислоты и водорастворимой соли алюминия; и
(5) высушивание корки.
4. Способ изготовления по п.3, в котором карбонат щелочного металла представляет собой карбонат натрия.
5. Способ изготовления по п.3 или 4, в котором хелатирующий агент представляет собой соль этилендиаминтетрауксусной кислоты.
6. Способ изготовления по п.3, в котором количество хелатирующего агента составляет в 1-30 раз больше мольного количества иона железа, содержащегося в растворе растворимой соли алюминия.
7. Способ изготовления по п.3, в котором растворимая соль алюминия представляет собой сульфат алюминия.